АРМИРОВАННЫЕ НИТЕВИДНЫМИ КРИСТАЛЛАМИ КЕРАМИЧЕСКИЕ РЕЗЬБОВЫЕ КРЕПЕЖНЫЕ ДЕТАЛИ С ВЫСОКОЙ ВЯЗКОСТЬЮ РАЗРУШЕНИЯ

1. Крепежная деталь, содержащая
заготовку, выполненную из керамического материала; и
резьбовую поверхность на заготовке.
2. Крепежная деталь по п. 1, в которой:
керамический материал представляет собой керамический материал из оксида алюминия, армированный нитевидными кристаллами карбида кремния в керамическом материале из оксида алюминия.
3. Крепежная деталь по п. 1, в которой:
керамический материал представляет собой нитрид кремния.
4. Крепежная деталь по п. 2, в которой:
резьбовая поверхность представляет собой внешнюю резьбовую поверхность крепежной детали.
5. Крепежная деталь по п. 2, в которой:
резьбовая поверхность представляет собой внутреннюю резьбовую поверхность крепежной детали.
6. Крепежная деталь по п. 2, в которой:
указанная заготовка является первой заготовкой;
указанная резьбовая поверхность на первой заготовке, является внешней резьбовой поверхностью крепежной детали;
и которая дополнительно содержит
вторую заготовку, выполненную из керамического материала из оксида алюминия, армированного нитевидными кристаллами карбида кремния в керамическом материале из оксида алюминия;
резьбовую поверхность на второй заготовке, представляющую собой внутреннюю резьбовую поверхность крепежной детали.
7. Крепежная деталь по п. 4, дополнительно содержащая:
канал, проходящий во внутреннее пространство заготовки, окруженный внутренней поверхностью и представляющий собой канал охлаждения.
8. Крепежная деталь по п. 4, дополнительно содержащая:
канал, проходящий во внутреннее пространство заготовки, окруженный внутренней поверхностью, представляющей собой поверхность взаимодействия с инструментом.
9. Крепежная деталь по п. 2, в которой:
процентное содержание нитевидных кристаллов карбида кремния в керамическом материале из оксида алюминия находится в диапазоне от 18% до 30%.
10. Крепежная деталь, содержащая:
болт, имеющий длину,
головку на первом конце длины болта,
внешнюю резьбовую поверхность на втором конце длины болта,
причем болт выполнен из керамического материала.
11. Крепежная деталь по п. 10, в которой:
керамический материал представляет собой керамический материал из оксида алюминия, армированный нитевидными кристаллами карбида кремния в керамическом материале из оксида алюминия.
12. Крепежная деталь по п. 10, в которой:
керамический материал представляет собой нитрид кремния.
13. Крепежная деталь по п. 11, дополнительно содержащая:
гайку, имеющую внутреннюю резьбовую поверхность, проходящую через гайку и являющейся ответной для внешней резьбовой поверхности болта,
причем гайка выполнена из керамического материала из оксида алюминия, армированного нитевидными кристаллами карбида кремния в керамическом материале из оксида алюминия.
14. Крепежная деталь по п. 11, в которой:
болт имеет центральную ось, проходящую по длине болта,
головка болта и внешняя резьбовая поверхность болта расположены на противоположных в осевом направлении концах центральной оси; и которая дополнительно содержит
канал, проходящий в осевом направлении во внутреннее пространство болта и представляющий собой канал охлаждения.
15. Крепежная деталь по п. 11, в которой:
болт имеет центральную ось, проходящую по длине болта,
головка болта и внешняя резьбовая поверхность болта расположены на противоположных в осевом направлении концах центральной оси; и которая дополнительно содержит
канал, проходящий во внутреннее пространство болта перпендикулярно центральной оси и представляющий собой канал охлаждения.
16. Крепежная деталь по п. 11, в которой:
болт имеет центральную ось, проходящую по длине болта,
головка болта и внешняя резьбовая поверхность болта расположены на противоположных в осевом направлении концах центральной оси; и которая дополнительно содержит
канал, проходящий в осевом направлении во внутреннее пространство болта от головки болта и имеющий внутреннюю поверхность, выполненную в виде поверхности взаимодействия с инструментом.
17. Крепежная деталь по п. 11, в которой:
процентное содержание нитевидных кристаллов карбида кремния в керамическом материале из оксида алюминия находится в диапазоне от 18% до 30%.
18. Способ выполнения крепежной детали, включающий:
создание смеси порошка керамического материала;
одновременный нагрев и прессование смеси с образованием твердой заготовки и
выполнение резьбовой поверхности на заготовке.
19. Способ по п. 18, дополнительно включающий:
создание смеси порошка керамического материала из порошка керамического материала из оксида алюминия и нитевидных кристаллов карбида кремния, диспергированных в порошке керамического материала из оксида алюминия.
20. Способ по п. 18, дополнительно включающий:
создание смеси порошка керамического материала из нитрида кремния.
21. Способ по п. 19, дополнительно включающий:
выполнение резьбовой поверхности на заготовке посредством механической обработки заготовки с образованием внешней резьбовой поверхности на заготовке.
22. Способ по п. 19, дополнительно включающий:
выполнение канала внутри заготовки посредством размещения вкладыша в смеси порошка керамического материала из оксида алюминия и нитевидных кристаллов карбида кремния до одновременного нагрева и прессования смеси;
одновременный нагрев и прессование смеси с образованием заготовки и
удаление по меньшей мере части вкладыша изнутри заготовки.
23. Способ по п. 22, дополнительно включающий:
удаление по меньшей мере части вкладыша изнутри заготовки с образованием внутренней поверхности взаимодействия с инструментом внутри заготовки.
24. Способ по п. 22, дополнительно включающий:
удаление по меньшей мере части вкладыша изнутри заготовки с образованием канала охлаждения в заготовке.
25. Способ по п. 22, дополнительно включающий:
удаление по меньшей мере части вкладыша изнутри заготовки с образованием внутренней резьбовой поверхности в заготовке.
26. Способ по п. 19, дополнительно включающий:
создание смеси порошка керамического материала из оксида алюминия и нитевидных кристаллов карбида кремния, причем
процентное содержание нитевидных кристаллов карбида кремния в смеси составляет от 18% до 30% смеси.
27. Способ по п. 19, в котором крепежная деталь обладает низкой каталитической активностью и высоким коэффициентом излучения.